Brevet FR2622891A1 — publié le 19890512

La présente invention concerne des composés poiymériques utilisables notamment comme additifs multifonctionnels aux lubrifiants. On sait que les huiles lubrifiantes, et en particulier les huiles pour carter destinées aux moteurs à combustion interne, renferment des additifs variés servant à améliorer les performances desdites huiles lors de leur utilisation. Certains additifs sont utilisés pour augmenter l'indice de viscosité de l'huile tandis que d'autres assurent, par exemple, le maintien de la propreté du carter par mise en suspension des dépôts insolubles, encore appelés boues, se formant dans l'huile. Les additifs destinés à améliorer l'indice de viscosité de l'huile doivent avoir, d'une part, un effet épaississant suffisant sur une huile lubrifiante légère aux températures élevées pour que les propriétés lubrifiantes de cette huile correspondent à celle d'une huile lubrifiante plus lourde et, d'autre part, un effet épaississant limité sur une huile lubrifiante légère aux basses températures pour éviter de perturber les caractéristiques de ladite huile à ces basses températures. Ce sont généralement des composés polymères à longues chaînes tels que, par exemple, polyisobutènes, polyméthacrylates, polyalkylstyrènes, copolymères partiellement hydrogénés du butadiène et du styrène, et copolymères amorphes d'éthylène et de propène. Les additifs assurant le maintien de la propreté du carter sont d'une part les détergents tels que, par exemple, sulfonates, phénates, ou phosphates organiques de métal polyvalent, particulièrement efficaces pendant les marches "à chaud", et d'autre part les dispersants tels que, par exemple, les succinimides ou esters succiniques, alkylés par un polymère de l'isobutène ou du propène sur le carbone en alpha du carbonyle de la succinimide, ces additifs travaillant plus particulièrement pendant les marches "à froid", qui sont celles des automobiles s'arrêtant fréquemment. On a proposé également des additifs pour huiles lubrifiantes destinés à assurer simultanément l'amélioration de l'indice de viscosité des huiles et la dispersion des boues qu'elles peuvent renfermer. De tels composés sont, par exemple, obtenus par introduction de monomères azotés soit par copolymérisation, soit par greffage sur un polymère épaississant. Les monomères dispersants azotés sont de préférence choisis parmi les maleimides, vinylimidazolines, vinylpyrrolidones, vinylpyridines ou N,N-dialkylaminoéthyl- méthacrylates. Les brevets suivants revendiquent l'utilisation de tels composés: EP 171 167, EP 167 195, EP 164 807, EP 145 369, US 4 606 834, US 3 732 334, BE 874 068. Néanmoins dans les lubrifiants, on recherche des additifs multifonctionnels présentant d'autres propriétés que améliorants de viscosité et dispersants. En particulier les formulateurs recherchent de plus en plus des additifs présentant une grande stabilité thermique et une résistance àl'oxydation importante en raison de la sévérité grandissante des conditions de fonctionnement des moteurs. On observe ainsi une augmentation de la température de travail du lubrifiant, particulièrement dans les moteurs diesels soumis à de fortes charges o la température en haut du piston, au voisinage de la première gorge peut atteindre, voire dépasser 350'C. Les lubrifiants ont tendance à s'oxyder lorsqu'ils sont soumis à ces temperatures élevées. Cette décomposition est proportionnelle à la stabilité thermique et c la résistance à l'oxydation de l'huile et des additifs. Elle donne lieu à la formation et au dépôt de composés résineux et de substances charbonneuses sur les parois du piston. Si ces dépôts deviennent trop importants, ils peuvent initier un gommage ou un grippage du piston et augmenter l'usure des pièces métalliques en mouvement. Il est donc important de contrôler et de limiter au mieux ces dépôts en utilisant des additifs efficaces et stables à températures élevées. Dans l'art antérieur, la protection des huiles lubrifiantes par des molécules organiques antioxydantes est largement décrite. On distingue en général ces composés selon leur mode d'action: d'une part les inhibiteurs de radicaux libres (phénols encombrés, amines aromatiques, phénothiazines. ) et d'autre part les produits qui détruisent les peroxydes (dithiophosphates ou..DTD: dithiocarbamates métalliques). On connait également les désactivateurs métalliques (benzothiazoles, tétrazole...) qui protègent les métaux de l'action des composés oxygénés formés lors de la dégradation des lubrifiants. Ces composés ne sont pas des antioxydants au sens classique du terme, mais des anticorrosion ou passivateurs métalliques qui apportent une protection supplémentaire vis à vis des produits corrosifs formes par oxydation de l'huile. L'utilisation des molécules antioxydantes de faible poids moléculaire peut présenter plusieurs inconvénients; en particulier ces produits ont une solubilité limitée dans l'huile et sont parfois volatils et sublimables lorsque le moteur fonctionne à un régime proche de son régime maximum. Ces inconvénients peuvent être éliminés en utilisant des polymères ameliorants de viscosité qui portent des fonction antioxydantes. Un autre avantage de ces polymeres multifonctionnels est de concentrer les structures antioxydantes portées par le polymère dans les parties supérieures du moteur lors des évaporations "flash" de l'huile, o la protection contre l'oxydation et la plus nécessaire. Les polymères améliorants de viscosité et antioxydant sont connus dans l'art antérieur. Le brevet US 4 500 440 revendique un copolymère éthylène-propylène porteurs de fonctions époxydes obtenues par greffage du méthacrylate de glycidyle et traité par l'amino-5-tétrazole. Les brevet US 4 339 561, US 4 281 192, DE 2 943 166 décrivent des copolymères de(méth)acrylates d'alkyle et d'hydroxy - 2,5-triméthyl - 3,4,6 benzyl(méth)acrylamide et éventuellement d'un monomère dispersant tel que le N,N, diméthylaminoéthyl(méth)acrylate. Le brevet US 4 170 562 concerne la réaction de polymères oléfiniques oxydés avec une base de Mannich obtenues à partir d'une polyamine, d'un aldéhyde et d'un phénol. Cette réaction donne un mélange mal défini de plusieurs produits. Le brevet américain 4 668 412 concerne la réaction des copolymeres d'anhydrides maléiques et d'esters méthacryliques avec des bases de Mannich. Cependant il est connu que la copolymérisation de l'anhydride maléique est très incomplète et le copolymere formé est accompagné de monomère difficile à séparer. La formation d'une base de Mannich sans addition d'une amine supplémentaire fournit un produit reticulé inutilisable. Les brevets US 4 205 151 et 4 078 091 décrivent des homopolymères d'un maléimide préparé par réaction d'un paraaminophénol disubstitué avec l'anhydride maléique. Le brevet US 4 098 709 mentionne la préparation et l'utilisation de polymères antioxydants par réaction d'un dérivé phénolique sur un polymère porteur de fonctions acides carboxyliques libres. Le produit ayant une structure ester-amide est sensible à l'hydrolyse. La synthèse du motif phénolique est longue et couteuse. Elle passe par quatre étapes et de nombreuses purifications. Les brevets US 4 096 139 et 3 951 831 concernent des polymères préparés par post-estérification d'un polymère porteur de fonctions acides carboxyliques libres par un béta hydroxyamide substitué par un dérivé du benzothiazole. Nous avons trouvé maintenant une famille de composés polymériques utilisables comme additifs multifonctionnels aux lubrifiants. Ces composés améliorent la viscosité des lubrifiants tout en remplissant le rôle de dispersant et d'antioxydant. Les composés polymériques selon l'invention utilisables notamment comme additifs multifonctionnels aux lubrifiants, résultent de la condensation d'une amine primaire ayant un groupement phénolique dans sa molécule avec un copolymere à fonctions acide carboxylique formé par copolymérisation d'un acide monocarboxylique insaturé avec au moins un dérivé d'un tel acide ou par greffage d'un acide insaturé sur un polymère hydrocarboné-. L'acide monocarboxylique insaturé est en général copolymérisé avec au moins un ester de cet acide. La présence d'un monomère azoté peut être avantageux. L'acide monocarboxylique insaturé est en général choisi parmi les acides acrylique et méthacrylique. Les esters correspondants sont formés avec des alcools renfermant de préférence entre 1 à 22 atomes de carbone. On peut citer comme exemples les (méth)acrylates de méthyle, éthyle, n- butyle, éthyl-2-hexyle, octyle, décyle, dodécyle, n-tétradécyle, n-hexadécyle, n-octadécyle. On utilisera avantageusement un mélange industriel de plusieurs (méth) acrylates d'alkyle ayant des longueurs de chaine variables. Si le nombre moyen d'atomes de carbone des chaines alkyles est compris entre 6 et 15 et de préférence entre 8 et 13, le copolymère a un bon pouvoir épaississant et confère à l'huile un bon comportement à basse température. Le monomère azoté pouvant entrer dans la composition du copolymère répond de préférence à la formule générale: CH2=CR1-CO-X-R2-NR3R4 (I) dans laquelle R1 est l'atome d'hydrogène ou le radical méthyle, X représente un atome d'oxygène ou de soufre ou le groupe -NH- R2 est un groupe alkylène contenant de 2 à 6 atomes de carbone R3 et R4 identiques ou différents sont des radicaux alkyle, cycloalkyle, alkylaryle ou aryle. Il s'agit de préférence des radicaux méthyle et éthyle. Comme exemple de monomeres azotés on peut citer le N,N-dimtthylaminopropylméthacrylamide, le N,N-diéthylamino- propylméthacrylamide,le N,N-diméthylaminoéthylméthacrylamide le N,Ndiéthylaminoéthylméthacrylamide, le méthacrylate de N,Ndiméthylaminotthyle ou le méthacrylate de N,N-diéthyl- aminoéthyle. Le copolymère peut également être préparé par greffage d'un acide insaturé sur un polymère hydrocarboné. Le polymère hydrocarboné peut être choisi parmi les copolymères de l'éthylène, les polymères diéniques et les homopolymeres d'alpha-oléfines. Les polymères hydrocarbonés préférés sont des copolymëres de l'éthylène. Ils contiennent en général de 15 à 90 % et de préférence de 25 à 80 % poids d'éthylène et 0 à 20 % poids d'une diène non-conjugée, le complément provenant d'au moins une alpha-oléfine en C3 à C24. Parmi les alpha-oléfines on peut citer le propylène, le butane, le pentène, l'heptane, l'octène, le nonène, le decène, le méthyl-4-pentene, le méthyl-5-pentene. Les copolymères d'éthylène renferment en général de une à trois de ces alpha-oléfines. Les diènes non-conjugées linéaires ou cycliques sont en général choisis parmi l'hexadiène-l,4, le méthyl-2-pentadiène-l,4, le cyclopentadiène-l,4, le cyclooctadiène-l,5 et les dérivés du norbornène tel que le méthylêne5-norbornene-2. Parmi les copolyméres d'éthylène on utilise de préférence les copolymères éthylene-propylène. Ces copolymères sont sensiblement amorphes et ils possèdent une masse moléculaire moyenne en poids comprise entre 5000 et 500 000, de préférence entre 20 000 et 100 000 et une polydispersité inférieure à 10, de préférence inférieure à 4. Les copolymères diéniques sont préparés par copolymérisation de deux dioléfines comme le butadiène, l'isoprène ou le diméthyl-2,2-butadiène ou la copolymérisation d'une di-oléfine avec le styrène. Comme exemples de copolymères dieniques on peut citer les copolymères butadiène-styrène ou butadiene-isoprène. Ces copolymères sont utilisés de préférence sous forme hydrogénée pour réduire les insaturations oléfiniques et par conséquence leur sensibilité à l'oxydation. Parmi les homopolymères diéniques on peut mentionner les polymères du butadiène, de l'isoprène ou du diméthyl-2,3-butadiene. Les homopolymères d'alphaoléfines sont issus d'alpha-oléfines renfermant au moins quatre atomes de carbone. Parmi ces homopolymères le plus important est le polyisobutylène. L'acide insaturé qui sera greffé sur le polymère hydrocarbone comporte une double liaison polymérisable et au moins une fonction acide ou une fonction précurseur d'acide pouvant se transformer en fonction acide par hydrolyse ou oxydation après le greffage ou bien une fonction anhydride. Dans le cadre de l'invention les acides (meth)acryliques, les (mieth) acrylates d'alkyle, l'anhydride maléique, l'anhydride chloromaléique ou l'anhydride itaconique seront utilisés. On utilisera avantageusement l'anhydride maléique car le greffage se fait dans des conditions douces et l'anhydride n'a pas tendance à former d'homopolymères comme sous-produits. Les amines primaires ayant un groupement phénolique dans leur molécule sont obtenus par réaction d'un phénol, d'un (hydroxyphényl)alkylaldéhyde ou d'un (hydroxyphényl)alkylacide avec une polyamine. Quand on utilise un phénol, l'introduction de la fonction amine a lieu en présence d'un aldéhyde par la réaction dite réaction de Mannich. Le phénol utilisé doit posséder au moins un hydrogène actif pouvant réagir avec l'aldéhyde. Cet hydrogène occupe de préférence la position ortho ou para par rapport au hydroxyle. Les polyphénols, c'est-à-dire les composés possédant plus d'un groupe hydroxyle sur le noyau aromatique peuvent également être utilisés. Les phenols sont en général choisis parmi le phénol, le para-terbutyl-phénol, le mono-terbutyl- paracrésol, le diterbutyl-2,6-phénol, le ditéramyl-2,4- phénol, le cathechol, le béta-naphtol ou le résorcinol. On utilisera avantageusement le diterbutyl-2,6-phénol. Il est possible d'utiliser dans la réaction de Mannich un alkyl-aldéhyde linéaire ou cyclique ou bien un aldéhyde aromatique. On utilisera de préférence le formaldéhyde ou ses dérivés comme le paraformaldehyde, l'acétaldéhyde ou le propionaldéhyde. L'amine utilisée dans la réaction de Mannich est une polyamine contenant au moins deux groupements amines primaires. Ces molécules renferment en général 2 à 12 ou de préférence 2 à 8 atomes d'azote et 2 à 60 de préférence 2 à atomes de carbone. Comme exemple spécifique de ces amines on peut citer l'éthylène-diamine, la propylène-diamine, le diamino-1,4-butane et le diamino-1,6-hexane. On peut également utiliser les polyalkylène et les polyoxyalkylne polyamines. Parmi les polyalkylène polyamines on peut citer les polyéthylène-amines telles que la diéthylène-triamine, la triéthylènetétramine, la tetraéthylène-pentamine et les polypropylène-amines telles que les dipropylène-triamines. Parmi les polyoxyalkylene polyamines on utilisera de préférence les diamines et les triamines. Ces produits ont une masse moléculaire comprise entre 400 et environ 2000. Ils sont commercialisés par la Société JEFFERSON CHEMICAL COMPANY INC. sous la marque JEFFAMINE (D 230,D 400, D 1000, T 403). Les (hydroxyphényl)-alkylaldéhydes et acides répondent en général à la formule: R5 HO (CH2-CHR7)n-COZ (II) R6 o R5 et R6 sont des radicaux alkyle en C1 à CZ0 et de préférence en C1 à C5 R7 est l'atome d'hydrogène ou le radical méthyle n est un nombre entier compris entre 0 et 2 et de préférence égal à 1 Z est l'hydrogène ou le groupe hydroxyle. On utilisera avantageusement le diterbutyl-3,5-hydroxy-4-benzaldéhyde ou le (diterbutyl-3,5- hydroxy-4-phenyl)-3-propionaldéhyde ou l'acide (diter- butyl-3,5-hydroxy-4-phényl)-3-propionique. Ces (hydroxyphényl)alkylaldéhydes et acides réagissent directement avec les polyamines vues précédemment pour former l'amine primaire ayant un groupement phénolique dans Sa molécule. En utilisant un aldéhyde cette dernière sera une base de Schiff tandis que l'acide fournira un amide. La copolymérisation de l'acide monocarboxylique insaturé avec l'ester correspondant et éventuellement un monomère azoté se fait selon les méthodes classiques de polymérisation par voie radicalaire en solution, en présence d'un amorceur radicalaire du type azobisisobutyronitrile ou péroxyde comme le péroxyde de benzoyle ou de lauryle et d'un agent de transfert de chaine comme le dodécyl-mercaptan. Le solvant peut être un solvant aromatique comme le toluène ou les xylènes ou une huile minérale ou synthétique de même nature que celle à laquelle le polymère doit être ajouté. On utilise environ 0,01 à 0,32 mole d'acide insaturé, 0,7 à 0,99 mole d'ester correspondant et 0 à 0,3 mole de monomère azoté. La quantité de solvant sera en général telle que la concentration pondérale en matière sèche, à la fin de la réaction, soit comprise entre 10 et 30 % et de préférence environ 25 %. La réaction est effectuée à une température comprise entre 40 et 140 C et de préférence entre 80 et C. Selon les conditions opératoires la durée de la reaction peut varier de 2 a 10 heures, de préférence 3 à 5 heures. On obtient le copolymère sous la forme d'une solution visqueuse. Le copolymère renferme 0,1 à 15 % de motifs provenant de l'acide insaturé, en général l'acide (méth)acrylique, 70 à 99,9 % de motifs provenant d'un ester insaturé en général un (méth)acrylate et 0 à 15 % de monomère azoté de formule (I). Pour le greffage de l'acide insaturé sur un polymère hydrocarboné on peut utiliser toute méthode de greffage connue pour fixer un monomère sur un polymère hydrocarboné. En général le polymère est dissous dans un solvant hydrocarboné. Cette solution additionnée d'un générateur de radicaux libres est portée à la température du greffage et maintenue à cette température pendant un temps suffisant pour former des sites actifs sur le copolymère. L'acide insaturé, de préférence l'anhydride maléique est ajouté en quantité convenable. On utilise en géneral 1 à 20% poids et de préférence 5 à 15% poids d'acide insaturé par rapport au polymère hydrocarboné. Le polymère greffé peut ensuite &tre isolé par évaporation du solvant. Il est également possible de préparer le polymère greffé dans une huile. Il n'est alors pas nécessaire d'isoler le polymère qui est recueilli sous forme d'une solution concentrée dans l'huile à laquelle on ajoutera l'amine primaire. Le greffage de l'anhydride maléique sur un polymère oléfinique en phase solvant est décrit dans les brevets américains: 4 144 181 et 4 137 185 alors que le brevet américain 3 862 265 et les brevets britaniques 1 119 629, 857 797 et 832 193 décrivent un procédé de greffage en absence de solvant par mastication en présence ou en absence d'oxygène. Pour inhiber les réactions de réticulation lors du greffage le brevet américain 4 160 072 et la demande de brevet européen 171 167 préconisent l'emploi d'agents de transfert de chaine, comme les mercaptans, en association avec des promoteurs radicalaires. il Lorsque l'amine primaire ayant un groupement phénolique provient d'un phénol, elle est obtenue par la réaction de Mannich. La base de Mannich est obtenue par addition de 0,8 à 1,5 mole, de préférence 1,2 mole d'aldéhyde, de 0,8 à 2,5 de préférence 1 mole de polyamine à une mole de phénol. La réaction est effectuée sous agitation, d'abord à température ambiante, sous une atmosphère de gaz inerte tel que l'azote puis à une température comprise entre 80 et 130 C et de préférence autour de 100 C, pendant une durée comprise entre 2 et 10 heures. On opère généralement en présence d'un solvant polaire comme l'isopropanol ou encore un solvant aromatique comme le toluène ou les xylènes. L'eau formée au cours de la réaction est éliminée par entrainement azéotropique. Apres la réaction il suffit d'éliminer le solvant pour recueillir la base de Mannich qui peut être condensée directement sur les copolyméres à fonctions acide. La formation des bases de Schiff à partir des (hydroxyphényl) alkylaldéhydes et des polyamines, ainsi que la formation d'amides à partir des (hydroxyphényl)- alkylacides et des polyamines a lieu généralement par chauffage des réactifs dans un solvant polaire formant un azéotrope avec l'eau. Les conditions opératoires sont celles décrites pour l'obtention des bases de Mannich. La condensation du copolymère à fonctions acide carboxylique avec l'amine primaire est réalisée dans un solvant organique ou dans une huile à une température comprise entre 120 et 170 C pendant 3 à 8 heures. On utilise en général 0,8 à 1,2, de préférence 1 mole de dérivé phénolique par fonction acide du copolymère. On observe un accroissement important de la viscosité du milieu réactionnel. La condensation conduit à la création de fonctions amides sur les copolymères porteurs de groupes carboxyliques libres ou à la création d'imides sur les copolymères porteurs de groupes anhydrides. La concentration des produits ainsi obtenus dans les compositions lubrifiantes prêtes à l'emploi est généralement de l'ordre de 0,2 à 15 % et de préférence de 1 à 10 % en poids. Toutefois des concentrations plus élevées, par exemple 15 à 30 % peuvent être envisagées, lorsque la composition lubrifiante se présente sous la forme d'un concentré à diluer au moment de l'emploi. L'additif peut être incorporé dans les huiles lubrifiantes naturelles ou synthétiques ou bien des mélanges de telles huiles. A titre d'exemple on peut citer des huiles minérales ordinaires ou raffinées de composition paraffinique ou naphténique et les huiles hydroraffinées. Les huiles synthétiques, comme les polybutènes, les alkylbenzènes tels que - le dinonylbenzène et le tetradéc1ylbenzène, les éthers ou esters de polypropylèneglycols, les esters d'acides polycarboxyliques tels que l'adipate de méthyle et l'heptanoate de pentaérythritol, les huiles de silicone telles que les polysiloxanes, les esters totaux ou partiels de l'acide phosphorique notamment le tricrésylphosphate et les acides alkylphosphoriques conviennent également. Il est possible d'associer les composés polymeriques selon l'invention avec d'autres additifs usuels des lubrifiants comme des inhibiteurs de corrosion, les détergents et des additifs antiusure, dispersant et antimousse. Les compositions lubrifiantes renfermant le composé polymérique selon l'invention sont utilisables notamment comme huiles pour carters destinées aux moteurs à combustion interne, comme huiles pour carter de pont, comme huiles pour engrenage et pour faciliter l'usinage des métaux. Les exemples suivants illustrent l'invention sans toutefois la limiter. 262289 1 EXEMPLE 1 a) Dans un réacteur, on introduit sous agitation 74,72g (0,294 mole) de méthacrylate de lauryle, 24,72g (0,0731 mole) de méthacrylate de stéaryle, 6,2g (0,072 mole) d'acide méthacrylique, 0,07g de dodécanéthiol et 54,2g d'huile minérale 100N. L'ensemble est porté à 80 C en 30mn sous atmosphère d'azote; on ajoute alors 0,18g d'azobisisobutyronitrile et la température est maintenue à 8085 C pendant 2 heures. Après 2 heures de réaction on obtient une masse visqueuse que l'on dilue avec 258g d'huile minérale 150 N. L'ensemble est agité à 80 C pendant 15mn, puis on introduit 0,03g d'azobisisobutyronile. On porte le mélange > 100 C et on le maintient " cette température pendant lh.30. Apres refroidissement à 20 C la viscosite de cette solution de polymère est de 85 Pa.s. b) On prépare une base de Mannich en introduisant dans un réacteur 35,30g (0,171 mole) de diterbutyl-2,6-phénoi, 23,94g (0,206 mole) de diamino-l,6hexane et 68g d'isopropanol, on agite jusqu'à l'obtention d'une solution homogène en chauffant l'ensemble à 40 C sous atmosphère d'azote. On introduit alors 6,38g (0,212 mole) de paraformaldéhyde. Le milieu réactionnel devient vert, puis jaune et limpide lorsqu'on le chauffe à 600C. Apres 10heures de chauffage à reflux, on élimine l'eau -formée par distillation azéotropique et le solvant est éliminé par évaporation sous vide. Le produit obtenu est un liquide visqueux que l'on caractérise par RMN et IR (bande d'adsorption à 770cm- caractéristique d'une substitution en para de la fonction phénol). c) Dans un ballon de 250ml, on porte à 150 C pendant 8 heures sous agitation et sous atmosphère de gaz inerte 4,65g de la solution de polymère préparé en la, 1,42g de la ase de Mannich préparée en lb et 38g de xylène. Après vaporation du solvant on obtient 26g d'une solution ontenant 29 % d'un polymère dans un mélange d'huile inérale et constituant l'additif I. EXEMFLE 2 a) on prépare un polyméthacrylate comme dans l'exemple la mais en utilisant les monomères suivants: méthacrylate de lauryle 89,1g (0,35 mole) méthacrylate de stéaryle 30,lg (0,089 mole) acide méthacrylique 4, 94g (0,057 mole) méthacrylate de N,N diméthylaminoéthyle 4,90g (0,031 mole)- dodécanéthiol 0,088g AIBN = 0,25 + 0,03g huile 100 N = 62g huile 150 N = 216g on obtient une solution d'un polyméthacrylate à 31,7 % de matière active. b) on porte à 1600 C pendant 8 heures 105,48g de la solution de polymère préparé en 2a et 4,98g de la base de Mannich préparée en la. L'eau formée au cours de la réaction est éliminée par entrainement avec un courant d'azote. On obtient une solution d'un polyméthacrylate " 34,8 % de matière active dans un mélange d'huiles minérales. EXEMPLE 3 a) Dans un réacteur thermostaté de 1 1, contenant 800g de xylène, on introduit sous agitation 80g d'un copolymère éthylène-propylene d'une masse moléculaire moyenne en poids de 138 000 et contenant 50 % en poids de propylène et l'on maintient l'ensemble à température ambiante pendant 10 heures pour dissoudre le polymère en même temps qu'on effectue un léger barbotage d'azote. On introduit ensuite 8g d'anhydride maléique et 3,2g de péroxyde de benzoyle. Le mélange est porté à 80 C et maintenu à cette température avec une légère suppression d'azote (FM0,5 bar), pendant 4 heures. Une partie est précipitée dans l'isopropanol, séchée sous vide et caractérisée par spectroscopie infrarouge (bandes anhydrides 1790 et 1860 cm, bande acide 1710 cm 1) et par analyse élémentaire indiquant un pourcentage en poids de monomère greffé égal à 5 %. Le polymère greffé est conservé en solution dans le xylène. b) A la totalité de la solution préparé en 3a maintenue à 800C, on ajoute progressivement 26,7g de la base de Mannich préparée en lb. On observe une augmentation de la viscosité du milieu. La réaction est poursuivie pendant 1 heure. On équipe alors le réacteur d'un Dean-Stark muni d'un réservoir de récupération. On monte la température à 120 C et cette température est maintenue jusqu'à obtention du volume d'eau théorique. Le polymère estprécipité et caractérisé par IR bandes imide (1705 et 1770 cm 1), bande 1 phénol-3640 cm, disparition des bandes anhydride et amine primaire. EXEMPLE 4 a) on prépare un amide en introduisant 306g de (diterbutyl-3,5-hydroxy-4phényl) propionate d'éthyle et 515g de diéthylènetriamine dans un réacteur de 1 1 équipé d'un Dean Stark. On monte la température à 120 C pendant 4 heures, temps nécessaire pour recueillir 40g d'éthanol. On obtient une huile visqueuse dont le taux de conversion déterminé par RMN est de 90 %.Pour enlever l'excès d'amine on effectue un lavage à l'eau et le produit purifié insoluble dans l'eau est récupéré par décantation. b) on répète la synthèse du polymère greffé dans les conditions de l'exemple 3a puis on ajoute 14,8g de l'amide préparé selon 4a et on laisse l'ensemble pendant 1- heure sous agitation à 80 C. On équipe alors le réacteur d'un Dean Stark et on porte à reflux du solvant pour éliminer l'eau par distillation azéotropique. (Le polymère est précipité et caractérisé par spectroscopie infrarouge bandes imide (1705, 1770 cm) bande amide (1680 cm-) bande phénol (3640 cm 1), disparition des bandes anhydride et amine primaire. EXEMPLE 5 a) on prépare une base de Schiff en portant à 600C 8,8g (8,5.10 2 mole) de diéthylènetriamine dans 50g de xylène. On ajoute ensuite 20g (8,5.102 mole) de diterbutyl-3,5 hydroxy-4-benzaldéhyde préalablement dissout dans 50g de xylène. On maintient sous agitation à 60 C pendant 1 heure, puis 2 heures à 80 C sous un léger barbotage d'azote jusqu'à l'obtention du volume d'eau théorique. b) on répète la synthèse du polymère greffé dans les conditions de l'exemple 3a puis on ajoute il,05g de la base de Shiff préparé selon 5a et on laisse l'ensemble pendant 1 heure sous agitation à 80 C. On équipe alors le réacteur d'un Dean Stark et on porte à reflux du solvant pour éliminer l'eau par distillation azéotropique. Le polymère est précipité par l'isopropanol, séché et caractérisé par spectroscopie infrarouge bandes imide (1705, 1770 cm 1), bande phénol (3640 cm 1), disparition des bandes anhydride et amine primaire. EXEMPLE 6 Dans cet exemple, on étudie l'effet des additifs de l'invention sur l'indice de viscosité des huiles lubrifiantes, dans les conditions de la norme NT 60-100, à l'aide d'un viscosimètre CANNON-FENSKE & partir de compositions lubrifiantes obtenues par addition des additifs de l'invention à une huile minérale "150 Neutral" (huile paraffinique neutre présentant une viscosité égale à 33.10 6 m2/s à 36,8 C et 5,34.10 6 m2/s à 98,9 C et un indice de viscosité égal à 105). On rappelle que l'indice de viscosité (VIE) d'une huile et un nombre caractérisant la variation de viscosité de cette huile en fonction de la température dans une échelle conventionnelle. Ledit indice est d'autant plus élevé que cette variation est plus faible. % d'additif viscosité à viscosite à Huile 150N+ (en matière 36,8 C 98,9 C VIE active) en 10-6m2/s en 10-6m2/s I a 2 39,0 6,90 137 I c 2 41,8 7,26 138 II a 2 43,60 7,63 144 Il b 2 43,48 7,72 148 L'incorporation des additifs suivant l'invention à l'huile lubrifiante améliore de façon sensible l'indice de viscosité de cete huile. En outre en comparant les résultats obtenus avec les polymères de référence Ia et IIa on peut constater que les polymères de l'invention Ic et IIb ont un effet sur l'indice de viscosité supérieur ou égal à ceux des polymères témoins. EXEMPLE 7 Dans cet exemple, on mesure la stabilité thermique des polymères de l'invention, et plus particulièrement le temps d'induction a l'oxydation par analyse thermique différentielle. On chauffe un échantillon des polymères de l'invention à C sous un courant d'azote pendant 10 minutes, puis on remplace le courant d'azote par un courant d'oxygène (r.J10 1/h) en même temps que l'on déclenche le chronomètre et on mesure le temps d'induction (T) correspondant à l'apparition d'un phénomère exothermique caractéristique du début d'oxydation du polymère. Additif Ic IIb IIIb IVb Vb la IIa IIa T (mn) >60 >60 65 >110 47 d'oxygène à des températures élevées. REVENDICATIONS 1 - Composés polymériques utilisables notamment comme additifs multifonctionnels aux lubrifiants, caractérisés en ce qu'ils résultent de la condensation d'une amine primaire ayant un groupement phénolique dans sa molécule avec un copolymère à fonctions acide carboxylique formé par copolymérisation d'un acide monocarboxylique insaturé avec au moins un dérivé d'un tel acide ou par greffage d'un acide insaturé sur un polymère hydrocarboné. 2 - Composés polymériques selon la revendication 1 caractérisés en ce qu'ils sont obtenus par copolymérisation d'un acide monocarboxylique insaturé avec un monomère azoté et/ou au moins un ester de cet acide. 3 - Composés polymériques selon la revendication 2 caractérisés en ce que l'acide insaturé est l'acide (méth)acrylique et les esters correspondants sont formés avec des alcools en C1 à C22. 4 - Composés polymériques selon la revendication 3 caractérisés en ce que les esters sont des méthacrylates d'alkyle ayant des longueurs de chaine variables de préference compris entre C6 et C15 et plus particulièrement entre C8 et C13. 5 - Composés polymériques selon l'une des revendications 1 à 4 caractérisés en ce que le monomère azoté répond à la formule générale: CH2=CR1-CO-X-R2-NR3R4 (I) dans laquelle R1 est l'atome d'hydrogène ou le radical méthyle X représente un atome d'oxygène ou de soufre ou le groupe - NH - R2 est un groupe alkylène contenant de 2 à 6 atomes de carbone. R3 et R4 identiques ou différents sont des radicaux alkyle, cycloalkyle, alkylaryle ou aryle de préférence des radicaux méthyle ou éthyle. 6 - Composés polymériques selon l'une des revendications 1 à 5 caractérisés en ce qu'ils sont formes par copolymérisation de 0,01 à 0,32 mole d'acide - monocarboxylique insaturé, 0,7 à 0,99 mole d'un ester correspondant et 0 à 0,3 mole de monomère azoté. 7 - Composés polymériques selon la revendication 1 caractérisés en ce que l'acide insaturé greffé sur un. copolymère hydrocarboné comporte une double liaison polymérisable et au moins une fonction acide ou -précurseur d'acide ou bien une fonction anhydride. a - Composés polymériques selon la revendication 7 caractérisés en ce que l'acide insaturé est l'anhydride maléique. 9 - Composés polymériques selon la revendication 7 caractérisés en ce que le polymère hydrocarboné est un copolymère de l'éthylène renfermant 15 à 90 % et de préference 25 à 80 % poids d'éthylène, 0 à 20 % poids d'un diène non-conjugé, le complément provenant d'une alpha-oléfine en C3 à C24 de préférence du propylène. 10 - Composés polymériques selon la revendication 7 caractérisés en ce que le polymère hydrocarboné est un copolymère diénique obtenu par copolymérisation'de deux diolefines ou d'une dioléfine avec le styrène, comme les copolymères butadiène-isoprène et butadiène- styrène. 11 - Composés polymériques selon la revendication 7 caractérisés en ce que le polymère hydrocarboné est un homopolymère d'une dioléfine comme le butadiène, l'isoprène, le diméthyl-2,3-butadiène ou d'une alpha-oléfine renfermant au moins quatre atomes de carbone comme l'isobutylène. 12 - Composés polymériques selon l'une des revendication 1 à 11 caractérisés en ce que l'amine primaire ayant un groupement phénolique dans sa molécule est obtenue à partir d'un phénol ayant au moins un hydrogène actif, de préférence le diterbutyl-2,6-phénol, un aldéhyde de préférence le formaldehyde, l'acétaldéhyde ou le propionialdéhyde et une polyamine. 13 - Composés polymériques selon l'une des revendications 1 à 11 caractérisés en ce que l'amine primaire ayant un groupement phenolique dans sa molécule est obtenue par réaction d'une polyamine avec un aldéhyde ou acide de formule générale R5 S -a(I HO (CH2-CHR7)n - COZ (II) R6 o R5 et R6 sont des radicaux alkyle en C1 à C10 et de préférence en C1 à C5 R7 est l'atome d'hydrogène ou le radical méthyle n est un nombre entier compris entre 0 et 2 et de preférence égal à 1 Z est l'hydrogène ou le groupe hydroxyle. 14 - Composés polymériques selon la revendication 13 caractérisés en ce que le composé de formule générale Il est le (diterbutyl-3,5-hydroxy-4-phényl)-3-propion- aldéhyde ou l'acide (diterbutyl-3,5-hydroxy-4-phényl)- 3-propionique. - Composés polymériques selon la revendication 12 caractérisés en ce que la polyamine renferme 2 à 12 et de préférence 2 à 8 atomes d'azote dont au moins deux groupements amines primaires et 2 à 60 et de préférence 2 à 20 atomes de carbone comme l'éthylène diamine, le propylène diamine, le diamino-1-4-butane et le diamino-1,6-hexane. 16 Composés polymériques selon la revendication 13 caractérisés en ce que la polyamine est une polyalkylene polyamine ou une polyoxyalkylène polyamine 17 - Composés polymériques selon l'une des revendications 1 à 16 caractérisés en ce que la condensation du copolymère à fonctions acide carboxylique avec l'amine primaire ayant un groupement phénolique dans sa molécule est réalisée dans un solvant organique ou dans une huile à une température comprise entre 120 et 170 C pendant 3 à 8 heures en utilisant 0,8 à 1,2 et de préférence 1 mole de phénol par groupe carboxylique du copolymère. 18 - Composition - lubrifiante caractérisée en ce qu'elle renferme une huile lubrifiante naturelle ou synthétique et 0,2 à 15 % poids et de préférence 1 à 10 % poids d'un composé polymérique selon les revendications 1 à l5 17. 19 - Composition lubrifiante concentrée caractérisée en ce qu'elle renferme 15 à 30 % poids d'un composé polymérique selon les revendications 1 à 17. - Composition lubrifiante selon la revendication 18 ou 19 caractérisée en ce qu'elle renferme d'autres additifs usuels des lubrifiants comme des inhibiteurs de corrosion, les détergents et des additifs antisusure, dispersant et antimousse.